(57)【特許請求の範囲】
【請求項１】
０．６〜０．９ｄｔｅｘの単繊維線密度Ｔを有する高テナシティセルロース系再生繊維であって、コンディショニングされた状態でのテナシティ（Ｂｃ）がＢｃ（ｃＮ）≧１．３√Ｔ＋２Ｔであり、湿潤状態における５％の伸びでの湿潤モジュラス（Ｂｍ）がＢｍ（ｃＮ）≧０．５×√Ｔであることを特徴とする高テナシティセルロース系再生繊維。
【請求項２】
前記再生繊維が短繊維である、請求項１に記載の再生繊維。
【請求項３】
請求項１に記載のセルロース系再生繊維を含んでいる糸。
【請求項４】
空気紡績プロセスにより製造され、５０Ｎｍ超の繊度を有する、請求項３に記載の糸。
【請求項５】
前記セルロース系再生繊維を１００％含む、請求項３又は請求項４に記載の糸。
【請求項６】
少なくとも一種の他のタイプの細繊維をさらに含む、請求項３に記載の糸。
【請求項７】
前記他のタイプの細繊維が、それぞれ合成マイクロファイバー、他のセルロース系繊維および動物由来の細繊維からなる群から選択される、請求項６に記載の糸。
【請求項８】
前記合成マイクロファイバーが、ポリエステル、ポリアミドおよびポリアクリルからなる群から選択され、前記他のセルロース系繊維が、綿、コーマ綿、ライオセル、キュプロ、リネン、ラミーおよびカポックからなる群から選択され、前記動物由来の細繊維が、アルパカ、アンゴラ、カシミヤ、モヘアおよび他の絹からなる群から選択される、請求項７に記載の糸。
【請求項９】
請求項１に記載のセルロース系再生繊維を含む平面テキスタイル構造。
【請求項１０】
表面積あたりの重量が１５０ｇ／ｍ２未満である、請求項９に記載の平面テキスタイル構造。
【請求項１１】
表面積あたりの重量が１１５ｇ／ｍ２未満である、請求項９に記載の平面テキスタイル構造。
【請求項１２】
前記セルロース系再生繊維を１００％含む、請求項９〜１１のいずれか１項に記載の平面テキスタイル構造。
【請求項１３】
少なくとも一種の他のタイプの細繊維を含む、請求項９〜１１のいずれか１項に記載の平面テキスタイル構造。
【請求項１４】
前記他のタイプの細繊維が、それぞれ合成マイクロファイバー、他のセルロース系繊維および動物由来の細繊維からなる群から選択される、請求項１３に記載の平面テキスタイル構造。
【発明の詳細な説明】
【技術分野】
【０００１】
本発明は、０．６〜０．９ｄｔｅｘの単繊維線密度（ｓｉｎｇｌｅ  ｆｉｂｅｒ  ｔｉｔｅｒ）を有する高強度セルロース系再生繊維、ならびにこの種の再生繊維を含む糸および平面テキスタイル構造に関する。
【背景技術】
【０００２】
現在、特にビスコースプロセスによる繊維はセルロース系再生繊維として知られており、これらは世界中で生産されている。テキスタイル分野および不織物分野における標準的用途には、０．９〜１６ｄｔｅｘの単繊維線密度を持つ繊維が使用される。これより小さい単繊維線密度を持つ繊維は通常、マイクロファイバーと呼ばれ、ここで、「マイクロファイバー」という用語は、一般に、１．０ｄｔｅｘより小さい線密度、または材料密度によるが９〜１０μｍの直径を持つ繊維を示す（「Ｌｅｘｉｋｏｎ  ｄｅｒ  Ｔｅｘｔｉｌｖｅｒｅｄｌｕｎｇ」Ｈ．Ｋ．Ｒｏｕｅｔｔｅ、１９９５、第２巻、１２５０頁以降；Ｌａｕｆｍａｎ  Ｖｅｒｌａｇ、デュルメン）。さらに、マイクロファイバーの布地は、それより粗い繊維の布地よりも、基本的に柔らかいことが知られている。
【０００３】
今日、消費者および衣料産業の着心地およびテキスタイルのデザイン可能性の多様性に対する要求はさまざまである。この点において、薄く、柔らかい布地であっても高い強度を有し、回復力があり、寸法的に安定であり、そして長期間にわたる使用後も外観ができるだけ変化しないことはとりわけ重要である。そのため、現在では、繊維のテナシティ、とりわけ湿潤状態における繊維テナシティに注意を払うことなく、小さい線密度を持つ繊維を加工するだけでは、もはや十分ではない。
【０００４】
同時に、テキスタイルチェーンにおいて何の問題もなく、この種の繊維を加工することも可能でなければならない。とりわけ、繊維の線密度およびカット長が高度に規則的および均一でなければならない。
【０００５】
セルロース系マイクロファイバーを生産するためのさまざまな方法が文献により知られている。これらの手法の一部は、キサントゲン酸セルロース溶液に基づく標準的なビスコース繊維に関連するものである。
【０００６】
ロシア国特許ＳＵ７５９６２７は、ビスコースマイクロファイバーの生産において、水性希硫酸の代わりに、有機溶媒中の有機酸の紡糸浴を使用することにより、０．０５ｄｔｅｘまでの繊維を生産することが可能になるはずであるとしている。この方法で生産される繊維のテナシティに関する詳細は記載されていない。
【０００７】
ＦＲ２７６４９１０では、延伸が機械的にではなく水圧的に行なわれるプロセスが特許請求されている。０．３ｄｔｅｘの線密度を持つビスコース繊維が得られる。繊維のテナシティに関する詳細は記載されていない。
【０００８】
ＵＳ６１９７２３０、およびそこで言及されている参考文献では、空気、窒素または水ジェットを用いてセルロース紡糸液を噴霧し、繊維とマイクロファイバーの混合物を製造することが提案されている。得られた繊維は主に超極細であり、はるかに不規則な直径を有する。このプロセスの結果はテキスタイルへの応用を意図したものではなく、それに適しているとも思われない。これらの繊維のテナシティに関する詳細は記載されていない。
【０００９】
ＵＳ３７８５９１８にも同様に、エジェクターの原理に従って紡糸器具を用いることにより、ビスコース繊維とマイクロファイバーの混合物を製造することが示されている。得られるマイクロファイバーは紙の生産に使用されるものである。これらは著しく不均一なので、テキスタイルへの応用には適さない。
【００１０】
ＵＳ４４６８４２８は、２０μｍの噴霧孔直径を持つ紡糸口金を用いて８μｍの直径を有するビスコース繊維を製造することを開示している。このような噴霧孔直径では、大規模な工業的操業では十分な生産安全性をもって操業することができない。というのも、噴霧孔の紡糸浴側に、繊維直径の規則性および紡糸安全性に悪影響を及ぼす沈着物が短時間に形成され、かつ／またはジェット通路全体がゴミの粒子で遮られて、繊維線密度がさらに大きく変動するからである。
【００１１】
ＣＮ１４１８９９０には、延伸力を特殊な方法で調節してジェット孔直径を調整した結果として、超極細ビスコース繊維を製造することが開示されている。この方法で得られる繊維は、０．５６〜０．２２ｄｔｅｘの線密度を示す。これらの繊維で達成されるテナシティは、この文献には見いだすことができない。
【００１２】
ＪＰ２００５１８７９５９は、カリフォルニアシーダーのパルプを使ってビスコース短繊維を製造することを提案している。この方法では、０．２〜３０ｄｅｎの広い線密度範囲にわたる繊維を得ることが可能なはずであり、これにはマイクロファイバーも含まれるだろう。しかし、１．５〜１０ｄｅｎの範囲、すなわちマイクロファイバーの範囲外であることが好ましい。繊維テナシティに関する記載はない。
【００１３】
ＪＰ５８０８９９２４には、単繊維の直径が０．０５〜２μｍである超極細繊維の不織布が開示されている。これらの繊維は、ビスコースプロセス、銅アンモニアプロセスまたはアセテートプロセスを使って製造することができる。これらは可燃性であることが重要であると思われる。この種の細繊維は、特にテキスタイルへの応用には、もはや適していない。
【００１４】
ＵＳ３５３９６７８には、改変されたビスコースプロセスが記載されており、この方法により、「高湿潤モジュラス（Ｈｉｇｈ  ｗｅｔ  ｍｏｄｕｌｕｓ）」を有する繊維、いわゆるＨＷＭ繊維が得られる。これらは０．７〜５．０ｄｅｎの線密度範囲で生産される。試料は、最大２．９３ｇ／ｄｅｎ（２５．９ｃＮ／ｔｅｘに相当する）の乾燥テナシティを持つ線密度１．０ｄｅｎ（１．１ｄｔｅｘに相当する）の繊維しか含んでいない。
【００１５】
ビスコースプロセスの他にも、セルロース系マイクロファイバーを生産する周知のプロセスが現在の技術において提案されている。
【００１６】
ＧＢ３１０９４４には、キュオキサム（Ｃｕｏｘａｍ）プロセスを使った最大１ｄｅｎの単繊維線密度を有するフィラメント糸の生産が示されている。例えば、２．６４ｇ／ｄｅｎ（２３．３ｃＮ／ｔｅｘに相当する）の乾燥テナシティを有する０．７ｄｅｎの繊維を得ることができる。キュオキサムプロセスは相当な環境問題を引き起こすので、１、２の例外を除き、現在では世界中で使用されていない。
【００１７】
ＷＯ９８／５８１０２では、セルロースマイクロファイバーを製造するためのライオセル（Ｌｙｏｃｅｌｌ）プロセスが提案されている。ここでは、ライオセルプロセスが、本願における意味でのセルロース再生繊維をもたらさないことを、特に強調しておかなければならない。というのも、ライオセルプロセスではセルロースを単に物理的に溶解してから沈殿させるに過ぎず、一方、セルロース再生繊維を生産する際には、セルロース誘導体、例えばキサントゲン酸セルロースや（銅アンモニウムプロセスの場合は）セルロース金属錯体をまず最初に生成させ、それがプロセスの過程で、純粋な、溶解していないセルロースに再生されるからである。ＷＯ９８／５８１０２によれば、特定のモル質量分布を有する特殊なパルプ（例えばパルプの電子線照射によって得られるもの）を使用することにより、０．３〜１．０ｄｔｅｘ、好ましくは０．８〜１．０ｄｔｅｘの単繊維線密度を有する繊維を製造することができる。しかし、このプロセスで得ることができる繊維テナシティついては何ら開示されておらず、生産コストは特殊なパルプの結果として増大する。
【００１８】
ＷＯ２００５／１０６０８５、ＵＳ２００５−０５６９５６、ＵＳ２００２−１４８０５０、ＷＯ０１／８６０４３およびそこで言及されている参考文献には、メルトブロー紡糸または遠心紡糸を用いるライオセルプロセスを改変するによってセルロースマイクロファイバーを製造するさまざまな手法が記載されている。しかし、この方法で得られる繊維は、不規則な線密度および繊維長分布を示すので、高品質なテキスタイルおよび工業的用途には適さない。通常のライオセルプロセスと比較して、これらのプロセスは少なくとも全く新しい紡糸装置を必要とする。
【００１９】
ＤＥ１９６２２４７６およびＤＥ１９６３２５４０は、アミンオキシドセルロース溶液をビスコース脱溶媒媒質と混合した後、その混合物にさまざまなせん断場を作用させることを提案している。しかしそうすることで、不規則な線密度および繊維長分布が同様に得られるので、これらの繊維も高品質なテキスタイルおよび工業的用途には適さない。得られる繊維のテナシティについては、何も明らかにされていない。さらにまた、このプロセスは、脱溶媒媒質に要求される取扱いゆえに、極めて複雑であり、普通のライオセル生産ラインでは行なうことができない。
【００２０】
ＵＳ６１５３１３６およびＵＳ６５１１７４６には、セルロースと溶媒の相分離を生じさせる特殊な設計の紡糸口金ジオメトリを使った、改変ライオセルプロセスによるセルロースマイクロファイバーの生産が示されている。この方法で得られる繊維のテナシティについては何ら開示されていない。
【００２１】
以上をまとめると、現在の技術では、経済面および／または環境面で望ましくないプロセスを使って作製され、十分なテナシティを持たず、かつ／またはこれについての詳細がないか、その生産手段によってテキスタイル用途に使用できない、細〜超極細セルロース系繊維が示されているに過ぎない。実際のところ、一部の刊行物は、細いセルロース系繊維を生産することが（も）できるという著者の意図を開示しているに過ぎない。
【００２２】
短繊維（ステープルファイバ）は、さまざまな紡績プロセスを用いて糸に加工することができる。これらの紡績プロセスはさまざまな利点と欠点を示す。「古典的」なリング紡績プロセスは、異なる繊度および繊維長の繊維を加工することができるという融通性で知られている。それぞれの原材料に応じて、リング紡績機または改変リング紡績プロセス、例えばコンパクト（ＣＯＭＰＡＣＴ）プロセスおよびサイロ（ＳＩＲＯ）プロセスなどによって、最も細い繊度の糸を生産することができる。実際、リング糸は、糸横断面中に少なくとも５０本の繊維を有する必要があると考えられる。しかし、リング紡績プロセスの重大な欠点の一つは低い生産性であり、この欠点はリング紡績プロセスの技術に起因すると考えることができる。リング紡績プロセスの根本的な技術原理−この紡績プロセスの生産性は糸撚りの程度およびスピンドル速度によって決まる−ゆえに、糸生産のコストは糸の繊度が細くなるにつれて、著しく増加する。したがって、リング紡績プロセスを使った細い糸または極めて細い糸の生産は、極めてコスト集約的である。糸の繊度は糸番手として表現される。糸番手が大きいほど細くなる。メートル測定系では、糸番手がＮｍ（メートル番手）として示され、国際的にはＮｅ（「英式番手」）としても示される。
【００２３】
１９７０年あたりからよく知られるようになったローター紡績プロセスは、リング紡績プロセスと比較してはるかに高い生産性を特徴とする。Ｎｅ３０（Ｎｍ５０）の繊度を有する糸の場合、現代のローター紡績機の生産性は、リング紡績機の生産性を６倍程度上回ると考えられる。リング紡績プロセスと比較して、ローター紡績プロセスは、その糸生産の根本的な技術原理ゆえに、次の欠点を示す：
ａ）ローター紡績プロセスは、糸横断面中に、リング紡績プロセスよりもかなり高い繊維数を必要とする。実際、ローター糸は、糸横断面中に少なくとも１００本の繊維を有さなければならないと考えられる。
ｂ）ローター糸は、同じ糸繊度のリング糸よりもかなり低い糸強度を示す。
ｃ）リング紡績と同様に、糸生産の生産性はローターの速度および糸撚りのレベルによって決まる。
【００２４】
しかし、上に挙げた根本的な技術原理ゆえに、ローター紡績機は、リング紡績機と同じ繊度および強度を有する細い糸を生産することができない。
【００２５】
村田機械によって開発されたムラタボルテックス紡績プロセス（ＭＶＳプロセス）は、空気ジェット紡績プロセスのカテゴリーに属し、この紡績プロセスの生産性は、リング紡績プロセスおよびローター紡績プロセスの生産性をかなり上回る。Ｎｅ３０（Ｎｍ５０）の繊度を有する糸の場合、この紡績プロセスの生産性は、ローター紡績より２．５倍高い。リング紡績プロセスと比較して、このプロセスの生産性は、実際に１５倍高い。ムラタボルテックスの原理に基づく紡績プロセスは、糸横断面中に約７５〜８０本の繊維を必要とする。これは、この紡績システムがローター紡績プロセスよりはるかに細い糸を紡績できることを意味する。ＭＶＳプロセスを使って製造された糸の強度は、ローター糸と比較してかなり高いレベルにある。
【００２６】
ローター紡績プロセスと同様に、ＭＶＳ紡績プロセスは、編物または織物にさらに加工される際に高い生産性を保証する糸強度を有する糸の生産が可能であるだけのテナシティを有する繊維を必要とする。
【００２７】
前述のセルロース系マイクロファイバーは、比較的太い絶対繊度を持つため、高性能紡績プロセスにおける加工には適さない。そのため、市場での需要が高まっているセルロース系繊維の軽量テキスタイルを生産するのに要求される極細糸を、現代の高性能紡績プロセスを使ってこれらの繊維から生産することは、今まで不可能だった。
【発明の概要】
【発明が解決しようとする課題】
【００２８】
このような現在の技術と比較して、経済面および環境面で信頼できる生産プロセスならびにそこから製造される衣料品の着心地の向上および外観の改善に関する現在の要求を満たすセルロース系繊維を利用可能にすることが課題だった。さらにまた、この種の繊維から好適なコストで生産することができる極めて細い糸も必要とされていた。
【課題を解決するための手段】
【００２９】
この課題に対する解決策は、単繊維線密度Ｔ（ｄｔｅｘ）が０．６〜０．９、好ましくは０．６〜０．８であり、コンディショニングされた状態でのテナシティ（Ｂｃ）がＢｃ（ｃＮ）≧１．３√Ｔ＋２Ｔであり、湿潤状態における５％の伸びでの湿潤モジュラス（Ｂｍ）がＢｍ（ｃＮ）≧０．５×√Ｔであるような、高テナシティセルロース系再生繊維である。好ましくは、本発明の繊維は、繊度に関連する強度が少なくとも３４．５ｃＮ／ｔｅｘである。この繊維の繊度に関連する湿潤モジュラスは、好ましくは、少なくとも５．６ｃＮ／ｔｅｘである。
【００３０】
５０．００ｃＮ／ｔｅｘのテナシティおよび好ましくは１０．０ｃＮ／ｔｅｘの湿潤モジュラスが、本発明による性質の上限である。
【発明を実施するための形態】
【００３１】
本発明の繊維は、ＡＴ２８７９０５に記載されているプロセスと類似する方法で生産することができる。ただし、ジェット孔あたりの紡糸マス吐出量および引取速度などといった紡糸パラメータは、所望する単繊維線密度に応じて適合させなければならない。驚くべきことに、本発明による繊維のテナシティおよびモジュラスは、ＡＴ２８７９０５の記載から予想されるものよりもかなり高いことが明らかになった。
【００３２】
本発明の繊維は、好ましくは短繊維の形態をとる。すなわち、生産プロセスの過程で規格化された長さに切断される。テキスタイル分野での短繊維の一般的な切断長は約２５〜９０ｍｍである。繊維の全てがこのように規格化された長さを持つ場合にのみ、現在のテキスタイルチェーンで一般的に使用されている機械を使っても問題なく、高い生産性で加工することができる。
【００３３】
本発明の繊維からなる糸も、本発明の主題のひとつである。この種の糸は、より粗い線密度を持つ繊維の糸と比較して、高い柔らかさを特徴とする。現在の技術で知られているセルロース系マイクロファイバーの糸と比較して、本発明の糸は高い強度を示す。各用途に適した性質を有するように、本発明のこのような糸は、本発明の繊維に加えて、由来の異なる繊維、例えばポリエステル、ポリアミドまたはポリアクリルの合成マイクロファイバー、他のセルロース系繊維（例えば綿、特にコーマ綿、ライオセル、キュプロ、リネン、ラミー、カポックなど）、動物由来の細繊維、例えばアルパカ、アンゴラ、カシミヤ、モヘアおよび各種の絹などを含んでいてよい。このような異なるタイプの繊維のブレンドは、一般に、均質ブレンド（ｉｎｔｉｍａｔｅ  ｂｌｅｎｄ）として知られている。
【００３４】
特に驚くべきことに、本発明の糸は、空気ジェット紡績プロセスによって極めて細い繊度を有するように製造できる。本発明の繊維を用いることにより、高性能紡績プロセスのこれまで知られていた紡績技術の限界を超えることが、初めて可能になる。これは、ローター紡績プロセスにも、空気ジェット紡績プロセスおよびムラタボルテックス紡績プロセスにも、等しく当てはまる。ＭＶＳ紡績プロセスでは、糸番手がＮｅ８０（Ｎｍ１３５）より細く、さらにテキスタイルへと問題なく加工することができる糸を生産することが、初めて可能になる。ローター紡績プロセスでは、本願の繊維を使用することにより、Ｎｅ６５より細い糸を紡績することが、初めて可能になる。また、細い繊度を持つこれらの糸は、粗い線密度を持つ繊維の糸よりも、常に細い部分の数が少なく高い糸規則性を示す。
【００３５】
本発明の好ましい実施形態は、５０Ｎｍ超、好ましくは８５Ｎｍ超、最も好ましくは１００Ｎｍ超の繊度を有する、空気紡績プロセスを使って生産される糸である。
【００３６】
本発明の糸は、セルロース系再生繊維を１００％含むか、上に挙げたタイプの他のいくつかの細繊維タイプの少なくとも一つまたはブレンドをさらに含むことができる。
【００３７】
本発明の繊維は、特に心地よい被服特性を有する高品質できめが細かい柔らかなテキスタイルの生産にはとりわけよく適していることが示されたので、例えばポリエステル、ポリアミドまたはポリアクリルの合成マイクロファイバー、他のセルロース系繊維（例えば綿、特にコーマ綿、ライオセル、キュプロ、リネン、ラミー、カポックなど）、動物由来の細繊維、例えばアルパカ、アンゴラ、カシミヤ、モヘア、各種の絹などといった他のタイプの繊維とブレンドして用いることは好ましい。
【００３８】
ＭＶＳプロセスでは、別のタイプの繊維でできた「芯」を内部に有するいわゆるコアヤーンの外部の「鞘」の形で製造することができる。例えば、ポリアミド、ポリエステルまたはエラステインのエンドレスフィラメントの芯と、本発明の繊維の鞘と、を有する糸を製造すること、またそのようにして２種の繊維の機械特性および快適特性を組み合わせることが可能である。
【００３９】
本発明の繊維を含む平面テキスタイル構造もまた、本発明の主題のひとつである。本発明の平面テキスタイル構造および糸は、本発明の繊維に加えて、他の繊維を含んでもよい。平面テキスタイル構造は好ましくは織物または編物であるが、基本的に不織物であってもよい。高品質不織物の場合も同様に、規則的な長さおよび直径を有する繊維の使用は、決定的に重要であり得る。
【００４０】
本発明の繊維は、特に心地よい被服特性を持つ高品質できめが細かい柔らかなテキスタイル構造の生産に特によく適していることがわかっているので、単位面積あたりの質量が１５０ｇ／ｍ２未満、特に１１５ｇ／ｍ２未満である平面テキスタイル構造は、本発明の好ましい一実施形態を表す。これらは、セルロース系再生繊維を１００％含んでもよく、１種以上の他の細繊維タイプを含んでもよい。例えば、本発明の繊維では、ローター紡績プロセスまたは空気ジェット紡績プロセスなどの高性能プロセスから得られる糸からなる単位面積あたりの質量が１００ｇ／ｍ２未満である織物シャツおよびブラウス布地を得ることが可能である。
【００４１】
上に挙げた理由から、ポリエステル、ポリアミドまたはポリアクリルの合成マイクロファイバー、他のセルロース系繊維（例えば綿、特にコーマ綿、ライオセル、キュプロ、リネン、ラミー、カポックなど）、動物由来の細繊維、例えばアルパカ、アンゴラ、カシミヤ、モヘアおよび各種の絹は、極めて細い糸および軽量のテキスタイルを生産するための好ましいブレンド相手である。
【００４２】
（実施例１）
ＡＴ２８７９０５に従って商用ラインで製造された、０．８ｄｔｅｘの線密度を有するセルロース系短繊維について、ＢＩＳＦＡの規定に従って測定したところ、コンディショニングした状態で３６．３ｃＮ／Ｔｅｘの強度および５．９ｃＮ／ｔｅｘ（５％伸び）のモジュラスを示した。
この繊維を１００％含む、Ｎｍ１００（Ｎｅ６０）、Ｎｍ１３５（Ｎｅ８０）およびＮｍ１８０（Ｎｅ１００）の糸を、ＭＶＳ紡績機で空気ジェット技術により製造した。これらの糸は、通常のレンチング・モダール（登録商標）繊維から生産された糸よりもはるかに高度な軟らかさを示した。
【００４３】
さらに比較対象として、実施例１で得た本発明の繊維を公知のリング紡績プロセスおよびサイロプロセスによって、Ｎｍ１８０（Ｎｅ１００）の細い糸に紡績した（表１）。空気ジェットプロセスによる糸は、リングプロセスによる糸および／またはサイロプロセスによる糸（これらは確かに高品質ではあるが、生産性がはるかに低いことで知られている）と類似するテナシティ（破断テナシティ）および伸び（破断伸び）を示すことが、明確に確認された。
【００４４】
【表１】
0005693234.tif 000002
【００４５】
Ｎｍ１００および／またはＮｍ１３５のＭＶＳ糸から、単位面積あたり重量が１００〜１２５ｇ／ｍ２の範囲内である編地を製造した。これらの編地は問題なく生産することができ、優れた実用的性質を示した。
【００４６】
（実施例２）
さらに、ＡＴ２８７９０５に従いパイロットプラントで生産した０．６５ｄｔｅｘの線密度を持つセルロース系短繊維について、ＢＩＳＦＡの規定に従って測定したところ、コンディショニングされた状態で３６．４ｃＮ／ｔｅｘのテナシティおよび６．３ｃＮ／ｔｅｘのモジュラス（５％伸び）を示した。この繊維で作られた糸も、従来のレンチング・モダール（登録商標）繊維で作られた糸よりはるかに高度な柔らかさを示した。